(57)【要約】【課題】液晶パネル用基板の表面の凹凸に良好に追従でき、かかる表面に厚みが均一でピンホールのない液晶配向膜を形成できるフレキソ印刷版とその製造方法、ならびにかかるフレキソ印刷版を用いた液晶表示素子の製造方法を提供する。【解決手段】フレキソ印刷版は本体樹脂層１６と、その片面に積層されて露出した表面が印刷面２０とされた、本体樹脂層１６よりも柔らかい表層樹脂層１５を含む平板状のフレキソ樹脂層１７を備える。製造方法は、印刷面２０の形状に対応した賦形面３上に両樹脂層１５、１６のもとになる２種の感光性樹脂組成物を順に塗布したのち活性光線の照射によって硬化反応させる工程を含む。液晶表示素子の製造方法は、かかるフレキソ印刷版を用いてフレキソ印刷により液晶パネル用基板の液晶配向層を形成する工程を含む。【選択図】図２
2015217595.tif 000002
【特許請求の範囲】
【請求項１】
平板状のフレキソ樹脂層を備え、当該フレキソ樹脂層は本体樹脂層、および当該本体樹脂層の片面に積層されて露出した表面が印刷面とされた、前記本体樹脂層よりも軟らかい表層樹脂層を含むフレキソ印刷版。
【請求項２】
前記表層樹脂層は、前記本体樹脂層よりもショアＡ硬さで表して３度以上、２１度以下の範囲で軟らかい請求項１に記載のフレキソ印刷版。
【請求項３】
前記表層樹脂層は、厚みが０．１ｍｍ以上、０．８ｍｍ以下である請求項１または２に記載のフレキソ印刷版。
【請求項４】
前記本体樹脂層、および表層樹脂層はそれぞれ感光性樹脂組成物からなる請求項１ないし３のいずれか１項に記載のフレキソ印刷版。
【請求項５】
前記本体樹脂層の反対面には補強シートが積層されている請求項１ないし４のいずれか１項に記載のフレキソ印刷版。
【請求項６】
前記本体樹脂層、および表層樹脂層のもとになる感光性樹脂組成物を硬化反応させるための活性光線に対する透過性を有する材料からなり、片面が前記印刷面の形状に対応した賦形面とされた型材の前記賦形面に、前記表層樹脂層のもとになる感光性樹脂組成物を塗布して第一前駆層を形成する工程、
前記第一前駆層上に、前記本体樹脂層のもとになる感光性樹脂組成物を塗布して第二前駆層を積層する工程、ならびに
前記第一および第二前駆層を、前記型材を通して前記活性光線の照射によって硬化反応させて前記表層樹脂層と本体樹脂層の積層体を形成したのち、当該積層体を前記賦形面から剥離する工程、
を含む前記請求項１ないし５のいずれか１項に記載のフレキソ印刷版の製造方法。
【請求項７】
少なくとも前記印刷面を、所定の印刷パターンに対応させてパターン化する工程をも含む請求項６に記載のフレキソ印刷版の製造方法。
【請求項８】
前記請求項１ないし５のいずれか１項に記載のフレキソ印刷版を用いて、フレキソ印刷により、液晶パネル用の液晶配向膜を形成する工程を含む液晶表示素子の製造方法。
【発明の詳細な説明】
【技術分野】
【０００１】
本発明は、例えば液晶パネル用基板の液晶配向膜等をフレキソ印刷によって形成するために好適に用いることができるフレキソ印刷版とその製造方法、ならびにかかるフレキソ印刷版を用いて液晶パネル用の液晶配向膜を形成する工程を含む液晶表示素子の製造方法に関するものである。
【背景技術】
【０００２】
液晶表示素子を構成する液晶パネル用基板の電極形成面上に、できるだけ厚みが均一でピンホール等がなくしかも薄いという、高い塗膜品質が要求される液晶配向膜を形成するために、良好な印刷特性を有するフレキソ印刷法が利用されている。
フレキソ印刷法に用いるフレキソ印刷版は、片面が印刷時にインキを保持する印刷面とされた、単層の柔軟な樹脂層（フレキソ樹脂層）を備えるのが一般的である。また、かかるフレキソ樹脂層の反対面には各種プラスチック等からなる補強シートを積層する場合もある。
【０００３】
上記印刷面は、液晶配向膜のもとになるインキに対して高い保持性を有している必要がある。すなわち印刷面には、液晶配向膜の厚みに応じた少量のインキであってもはじきやカスレ等を生じることなしに、その全面に亘ってできるだけ均一な厚みに保持できる良好な保持性が求められる。
保持性を向上するためには、印刷面を凹凸形状として比表面積を増加させて、インキに対する濡れ性を向上させればよい。
【０００４】
例えば特許文献１、２には、印刷面に円形等の幾何学的な平面形状を有する微小突起を多数設け、当該多数の微小突起とその間の溝部とによって印刷面を凹凸形状として、インキに対する濡れ性を向上させることが記載されている。
微小突起は、例えばフォトリソグラフ法によって形成される。すなわちフレキソ樹脂層のもとになる感光性樹脂組成物の層を用意し、その上に微小突起の平面形状に対応する微細なパターン（ドットパターン等）を形成したネガまたはポジフィルムからなるマスクを重ねた状態で露光して、感光性樹脂組成物をマスクのパターンに対応させて選択的に硬化させたのち、現像して未硬化の感光性樹脂組成物を除去することで、当該感光性樹脂からなるフレキソ樹脂層の印刷面に多数の微小突起が形成される。
【０００５】
また特許文献３には、印刷面を例えばエッチングやサンドブラスト等の任意の粗面化法を利用して粗面化して、その形状や大きさが微小突起のように規則的でないランダムな凹凸を有する例えば梨地面等の凹凸面に仕上げることが記載されている。
【先行技術文献】
【特許文献】
【０００６】
【特許文献１】特開２００２−２９３０４９号公報
【特許文献２】特許第２９３３７９０号公報
【特許文献３】特開２００９−３４９１３号公報
【発明の概要】
【発明が解決しようとする課題】
【０００７】
印刷対象である液晶パネル用基板の表面には通常、各種回路やＢＭ仕切りなどの微細な凹凸が形成されている。
そこでフレキソ印刷による液晶配向膜の形成では、フレキソ印刷版を、液晶パネル用基板に対して厚み方向に０．１０〜０．２５ｍｍ程度のニップ量を設定して圧接させて印刷面を上記凹凸に追従させることにより、かかる印刷面に担持させた液晶配向膜のもとになるインクを液晶パネル用基板の略全面に転写させるのが一般的である。
【０００８】
ところが近年の液晶表示素子の高精細化、インチあたりの画素数の増加に対応して液晶パネル用基板の表面に形成される凹凸についても形成間隔が狭くなり、しかもより複雑に入り組んだ形状になる傾向がある。
そのため従来のフレキソ印刷版を、上記所定のニップ量を設定して液晶パネル用基板に圧接させたとしても、印刷面を微細な凹凸に良好に追従させて厚みの均一な液晶配向膜を形成するのは困難になりつつあるのが現状である。
【０００９】
中でも、先に説明したように微小突起を形成したり梨地面としたりすることで印刷面に凹凸を形成したフレキソ印刷版は、液晶パネル用基板の表面の凹凸に対する追従性が低いため、特に当該液晶パネル用基板の表面の凹凸およびその角の部分において、液晶配向膜の厚みが極端に小さくなったりピンホールを生じたりするといった問題がある。
本発明の目的は、例えば液晶パネル用基板の表面の凹凸の微細化に対応して当該凹凸に良好に追従でき、上記液晶パネル用基板の表面に厚みが均一でピンホールのない液晶配向膜を形成できるフレキソ印刷版とその製造方法、ならびにかかるフレキソ印刷版を用いて液晶パネル用の液晶配向膜を形成する工程を含む液晶表示素子の製造方法を提供することにある。
【課題を解決するための手段】
【００１０】
本発明は、平板状のフレキソ樹脂層を備え、当該フレキソ樹脂層は本体樹脂層、および当該本体樹脂層の片面に積層されて露出した表面が印刷面とされた、前記本体樹脂層よりも軟らかい表層樹脂層を含むフレキソ印刷版である。
また本発明は、前記本体樹脂層、および表層樹脂層のもとになる感光性樹脂組成物を硬化反応させるための活性光線に対する透過性を有する材料からなり、片面が前記印刷面の形状に対応した賦形面とされた型材の前記賦形面に、前記表層樹脂層のもとになる感光性樹脂組成物を塗布して第一前駆層を形成する工程、
前記第一前駆層上に、前記本体樹脂層のもとになる感光性樹脂組成物を塗布して第二前駆層を積層する工程、ならびに
前記第一および第二前駆層を、前記型材を通して前記活性光線の照射によって硬化反応させて前記表層樹脂層と本体樹脂層の積層体を形成したのち、当該積層体を前記賦形面から剥離する工程、
を含む
前記本発明のフレキソ印刷版の製造方法である。
【００１１】
さらに本発明は、前記本発明のフレキソ印刷版を用いて、フレキソ印刷により、液晶パネル用の液晶配向膜を形成する工程を含む液晶表示素子の製造方法である。
【発明の効果】
【００１２】
凹凸に対する印刷面の追従性を高めるために、従来のフレキソ印刷版の、単層のフレキソ樹脂層の全体を現状よりも柔らかくすることが考えられる。
しかしその場合には、当該フレキソ樹脂層が印刷時にせん断方向に大きく変形しやすくなり、印刷の位置ズレや歪み、はみ出しなどを生じやすくなってフレキソ印刷版の印刷精度が低下する。
【００１３】
また印刷を繰り返した際にフレキソ樹脂層が短期間でいわゆるへたりを生じやすくなってフレキソ印刷版の耐久性が低下する。またへたりを生じると所定の印圧を維持できなくなって印刷の厚みが低下するといった問題を生じる。
これに対し本発明によれば、従来は単層であったフレキソ樹脂層を本体樹脂層と表層樹脂層の２層の積層構造とし、そのうち本体樹脂層は従来と同程度の硬さとしてフレキソ樹脂層の全体が印刷時にせん断方向に大きく変形して印刷精度が低下したり、短期間でへたりを生じて耐久性が低下したりするのを防止しながら、表層樹脂層を本体樹脂層よりも軟らかくすることで当該表層樹脂層の露出した表面である印刷面の、凹凸に対する追従性を向上できる。
【００１４】
そのため本発明のフレキソ印刷版によれば、例えば液晶パネル用基板の表面の凹凸の微細化に対応して当該凹凸に印刷面を良好に追従させることができ、かかる液晶パネル用基板の表面に厚みが均一でピンホールのない液晶配向膜を形成することが可能となる。
また本発明のフレキソ印刷版の製造方法によれば、かかる積層構造を有する本発明のフレキソ印刷版を、生産性良くコスト安価に製造することができる。
【００１５】
さらに本発明の液晶表示素子の製造方法によれば、上記の積層構造に基づいて、厚みが均一でピンホールのない液晶配向膜を備えた液晶表示素子を製造することができる。
【図面の簡単な説明】
【００１６】
【図１】同図(ａ)〜(ｄ)は、それぞれ本発明のフレキソ印刷版の製造方法の、実施の形態の一例の各工程を説明する断面図である。
【図２】同図(ａ)〜(ｃ)は、それぞれ図１の例の製造方法の続きの工程を説明する断面図である。
【図３】同図(ａ)(ｂ)は、図１、図２の例の製造方法のうち、平板状の支持基板の表面に粗面化シートを着脱自在に固定する方法の一例を説明する断面図である。
【発明を実施するための形態】
【００１７】
《フレキソ印刷版》
本発明のフレキソ印刷版は、平板状のフレキソ樹脂層を備え、当該フレキソ樹脂層は本体樹脂層、および当該本体樹脂層の片面に積層されて露出した表面が印刷面とされた、前記本体樹脂層よりも軟らかい表層樹脂層を含むことを特徴とする。
〈感光性樹脂組成物〉
上記フレキソ樹脂層を構成する本体樹脂層および表層樹脂層は、ともに感光性樹脂組成物を用いて、後述する本発明の製造方法によって製造するのが好ましい。
【００１８】
感光性樹脂組成物としては、例えば１，２−ブタジエン構造を有するとともに末端にエチレン性二重結合を有するプレポリマ、少なくとも１種以上のエチレン性不飽和基を有するモノマ、および光重合開始剤を含む組成物が挙げられる。
また光重合開始剤としてはベンゾインアルキルエーテルが好ましく、特に蛍光灯などからの可視光によって反応してフレキソ印刷版を黄変させる原因となるベンゾインの割合が感光性樹脂組成物の総量の５００ｐｐｍ以下であるものが好適に使用される。これにより短期間で黄変しない耐候性に優れたフレキソ印刷版を得ることができる。
【００１９】
本体樹脂層と表層樹脂層の硬さを違えるには、例えば感光性樹脂組成物を構成するプレポリマやモノマの種類や配合割合、光重合開始剤の配合割合等を調整すればよい。
〈本体樹脂層〉
本体樹脂層は、先述したように従来の単層構造のフレキソ樹脂層と同程度の硬さを有する層とすることができる。すなわち本体樹脂層の硬さは、ショアＡ硬さで表して４０度以上であるのが好ましく、５０度以下であるのが好ましい。
【００２０】
本体樹脂層のショアＡ硬さがこの範囲未満では当該本体樹脂層が柔らかすぎるため、フレキソ樹脂層の全体が印刷時にせん断方向に大きく変形しやすくなって印刷精度が低下するおそれがある。また印刷を繰り返した際にフレキソ樹脂層の全体がへたりを生じやすくなって耐久性が低下するおそれもある。
一方、本体樹脂層のショアＡ硬さが上記の範囲を超える場合には、例えばフレキソ印刷版をフレキソ印刷機の版胴に巻き付けて取り付ける際の作業性等、フレキソ印刷版の取り扱い性が低下するおそれがある。
【００２１】
これに対し、本体樹脂層のショアＡ硬さを上記の範囲とすることにより、フレキソ印刷版の取り扱い性を、従来の単層構造のものと同等程度に維持しながら、高い印刷精度と耐久性とを確保することが可能となる。
なお本発明では、本体樹脂層および表層樹脂層のショアＡ硬さを、日本工業規格ＪＩＳ  Ｋ６２５３−３：２０１２「加硫ゴム及び熱可塑性ゴム−硬さの求め方−第３部：デュロメータ硬さ」所載の測定方法に則って常温（５〜３５℃）で測定した押し込み１５秒後のタイプＡデュロメータ硬さ値でもって表すこととする。
【００２２】
本体樹脂層の厚みは、積層する表層樹脂層の厚みや、あるいはフレキソ樹脂層の厚み、すなわち本体樹脂層と表層樹脂層の合計の厚み等に応じて任意に設定できる。
このうち両層の合計の厚みは、従来の単層構造のフレキソ樹脂層の厚みと同等程度に設定するのが、フレキソ印刷版の取り扱い性等の点で好ましい。
すなわち両樹脂層の合計の厚みは１．５ｍｍ以上、特に２ｍｍ以上であるのが好ましく、３．５ｍｍ以下、特に３ｍｍ以下であるのが好ましい。
【００２３】
また本体樹脂層の厚みは、上記合計の厚みから表層樹脂層の厚みを差し引いた値とするのが好ましい。すなわち表層樹脂層の厚みに応じて、合計の厚みが上記の範囲となるように本体樹脂層の厚みを設定すればよい。
〈表層樹脂層〉
表層樹脂層は、先述のように本体樹脂層よりも軟らかい層である必要がある。
【００２４】
表層樹脂層を本体樹脂層よりどの程度軟らかくするかは任意に設定できるものの、当該表層樹脂層を、本体樹脂層とのショアＡ硬さの差で表して３度以上の範囲で軟らかくするのが好ましく、２１度以下の範囲で軟らかくするのが好ましい。
すなわち両樹脂層のショアＡ硬さの差がこの範囲未満では、当該両樹脂層の具体的なショアＡ硬さの範囲にもよるが表層樹脂層を十分に軟らかくできないため、当該表層樹脂層の露出した表面である印刷面の、凹凸に対する追従性を向上する効果が十分に得られないおそれがある。
【００２５】
そのため上記印刷面を、例えば液晶パネル用基板の表面の凹凸に対して良好に追従させることができず、当該液晶パネル用基板の表面に厚みが均一でピンホールのない液晶配向膜を形成できない場合がある。
一方、両樹脂層のショアＡ硬さの差が上記の範囲を超える場合には表層樹脂層が柔らかくなりすぎるため、印刷を繰り返した際に当該表層樹脂層が短期間でへたりを生じやすくなってフレキソ印刷版の耐久性が低下するおそれがある。
【００２６】
これに対し、両樹脂層のショアＡ硬さの差を３度以上、２１度以下とすることにより、表層樹脂層のへたりを生じにくくしてフレキソ印刷版の高い耐久性を維持しながら、当該表層樹脂層の露出した表面である印刷面の追従性を向上できる。
なお、かかる効果をより一層向上することを考慮すると、表層樹脂層を、本体樹脂層とのショアＡ硬さの差で表して５度以上の範囲で軟らかくするのが好ましく、１２度以下の範囲で軟らかくするのが好ましい。
【００２７】
また表層樹脂層の厚みは０．１ｍｍ以上であるのが好ましく、０．８ｍｍ以下であるのが好ましい。
表層樹脂層の厚みが上記の範囲未満では、たとえ表層樹脂層が十分に柔らかくても、当該表層樹脂層の厚み方向の変形量が制限されるため、かかる表層樹脂層の露出した表面である印刷面の、凹凸に対する追従性が低下するおそれがある。
【００２８】
そのため上記印刷面を、例えば液晶パネル用基板の表面の凹凸に対して良好に追従させることができず、当該液晶パネル用基板の表面に厚みが均一でピンホールのない液晶配向膜を形成できない場合がある。
一方、厚みが上記の範囲を超える場合には表層樹脂層が印刷時にせん断方向に大きく変形しやすくなってフレキソ印刷版の印刷精度が低下するおそれがある。また印刷を繰り返した際に表層樹脂層が短期間でへたりを生じやすくなってフレキソ印刷版の耐久性が低下するおそれもある。
【００２９】
これに対し、表層樹脂層の厚みを０．１ｍｍ以上、０．８ｍｍ以下とすることにより、当該表層樹脂層のせん断方向への変形を抑制して高い印刷精度を維持するとともに、表層樹脂層のへたりを生じにくくして高い耐久性を維持しながら、当該表層樹脂層の露出した表面である印刷面の追従性を向上できる。
なお、かかる効果をより一層向上することを考慮すると、表層樹脂層の厚みは、上記の範囲でも０．２ｍｍ以上であるのが好ましく、０．６ｍｍ以下であるのが好ましい。
【００３０】
なお表層樹脂層の具体的なショアＡ硬さは、先述した本体樹脂層のショアＡ硬さの好ましい範囲から、上記差を差し引いた値とすればよい。
ただし上で説明した表層樹脂層を軟らかくすることによる効果をさらに向上することを考慮すると、表層樹脂層のショアＡ硬さは、その中でも１９度以上、特に３０度以上であるのが好ましく、３８度以下、特に３６度以下であるのが好ましい。
【００３１】
〈補強シート〉
本発明のフレキソ印刷版は、本体樹脂層の、表層樹脂層が積層された側と反対面に、従来同様に補強シートを備えていてもよい。これによりフレキソ印刷版の全体の、面方向の引張強度を高めて、例えばフレキソ印刷版をフレキソ印刷機の版胴に巻き付けて取り付ける際の作業性等の、フレキソ印刷版の取り扱い性をさらに向上できる。
【００３２】
補強シートとしては、例えばポリエチレン（ＰＥ）、ポリプロピレン（ＰＰ）、熱可塑性ポリウレタン（ＴＰＵ）、ポリエチレンテレフタレート（ＰＥＴ）、テトラフルオロエチレン・ヘキサフルオロプロピレン共重合体（ＦＥＰ）等の熱可塑性樹脂からなるシートや金属シート、両者のラミネートシート等が使用可能である。
補強シートの厚みは任意に設定できる。
【００３３】
《フレキソ印刷版の製造方法》
図１(ａ)〜(ｄ)、図２(ａ)〜(ｃ)は、それぞれ本発明のフレキソ印刷版の製造方法の、実施の形態の一例の各工程を説明する断面図である。
なお図の例では本発明のフレキソ印刷版のうち、表層樹脂層の露出した表面である印刷面が粗面化され、なおかつ本体樹脂層の反対面に上記補強シートが積層されたものを製造する場合を例にとって説明するが、本発明のフレキソ印刷版、およびその製造方法はかかる例に限定されるものではない。
【００３４】
図１(ａ)を参照して、この例の製造方法においては、まずガラスやアクリル樹脂、ポリカーボネート樹脂、ポリエステル樹脂等の硬質樹脂などの硬質材料からなり、なおかつ感光性樹脂組成物を硬化反応させることができる紫外線等の活性光線に対する透過性を有する支持基板１を用意する。
そして支持基板１の図において上側の表面２に、片面が印刷面の形状に対応した凹凸形状を有する粗面化された賦形面３とされた粗面化シート４を、当該賦形面３を上、反対側の面（反対面）５を下にして反対面５を表面２に接触させながら、例えば図１(ａ)に一点鎖線の矢印で示すようにその一端から他端へかけて順に重ねる等して着脱自在に固定する。
【００３５】
なお図では、賦形面３を構成する凹凸をわかり易いように大きめに強調して描いているが、実際の凹凸は印刷する液晶配向膜の形状等に影響を及ぼさないために、図に示した粗面化シート４の大きさと比較すると判別できない程度の微小なものである。
粗面化シート４としては、例えばＰＥ、ＰＰ、ＴＰＵ、ＰＥＴ、ＦＥＰ等の熱可塑性樹脂からなり、なおかつ活性光線に対する透過性を有するシートの表面を例えばエンボスロールを用いた加圧シート成形等によって粗面化して形成されたものを用いるのが好ましい。
【００３６】
かかる加圧シート成形によれば、例えば大画面の液晶表示素子に対応した大面積の粗面化シート４であっても連続的かつ多量に生産するのが容易であるという利点がある。
なお上記の中でもＰＥ、ＰＰ、ＴＰＵ等の比較的軟質の熱可塑性樹脂からなり、かつ比較的薄手（例えば１５０μｍ以下程度）の粗面化シート４はそれ自体のコシが弱く、フラットな支持基板１の表面２にシワなく均一に密着させるのが難しい場合がある。
【００３７】
その場合には粗面化シート４の反対面５に、例えばＰＥＴ等からなり活性光線に対する透過性を有する補強シートを貼り合わせる等すればよい。
粗面化シート４は、当該粗面化シート４上に液状の感光性樹脂組成物を塗り拡げる際のせん断力や、あるいは感光性樹脂組成物の硬化時の収縮力等によって支持基板１に対して位置ずれするのを防止するとともに、使用後の粗面化シート４の交換を容易にするため、例えば下記(i)〜(iii)のいずれかの方法によって支持基板１の表面２に着脱自在に固定しておくのが好ましい。
【００３８】
(i)  活性光線に対する透過性を有する材料からなる弱粘着層を介して支持基板１の表面２に着脱自在に粘着固定。
(ii)  支持基板１の表面２に図示しない吸引溝を形成し、当該吸引溝を介して真空吸引することによって上記表面２に着脱自在に吸着固定。
(iii)  支持基板１の面方向の寸法よりも間隔を隔てた一対のチャック治具間に展張させた状態で当該支持基板１の表面に着脱自在に圧接固定。
【００３９】
このうち(i)の粘着固定に用いる弱粘着層としては支持基板１、および粗面化シート４の形成材料に対して弱粘着性を有し、かつ活性光線に対する透過性を有する種々の粘着剤からなる層がいずれも採用可能である。弱粘着層は、支持基板１の表面２、および粗面化シート４の反対面５のうちの少なくとも一方に粘着剤を、例えばスプレー塗布等の種々の塗布方法によって塗布することで形成される。
【００４０】
弱粘着層を支持基板１の表面２、および／または粗面化シート４の反対面５に形成したのち、図１(ａ)に一点鎖線の矢印で示すように粗面化シート４を支持基板１の表面２の一端から他端へかけて、反対面５と表面２との間に空気が入らないように注意しながら順に重ねると、弱粘着層の粘着力により粗面化シート４を表面２上に固定できる。
また固定した粗面化シート４を表面２から取り外すには、当該粗面化シート４を例えば図１(ａ)の矢印とは逆に支持基板１の他端から一端へかけて弱粘着層の粘着力に抗しながら順に引き剥がす等すればよい。
【００４１】
(ii)の吸着固定をするには、支持基板１の表面２を平滑に仕上げるとともに、かかる表面２の略全面に吸引溝を形成する。吸引溝は真空ポンプ等を含む真空系に接続する。
そして粗面化シート４を、反対面５を下にして支持基板１の表面２に重ねた状態で真空系を作動させるか、あるいは先に作動させておいた真空系を吸引溝と接続する等して当該吸引溝を介して真空吸引することにより、粗面化シート４を表面２上に固定できる。
【００４２】
固定した粗面化シート４を表面２から取り外すには真空系を停止させるか、あるいは真空系と吸引溝との接続を遮断すればよい。
図３(ａ)(ｂ)は、先の(iii)の圧接固定の方法を説明する断面図である。
両図を参照してこの圧接固定法では、例えば液晶表示素子の画面の形状に対応させて矩形状に形成した粗面化シート４の、互いに平行な２辺をその全長に亘って保持する一対のチャック治具Ｃを用意する。
【００４３】
粗面化シート４としては、上記２辺間の長さＬ１が同じく矩形状に形成した支持基板１の対応する２辺間の寸法Ｌ２よりも長いものを用意し、かかる２辺をその全長に亘ってチャック治具Ｃによって保持する。粗面化シート４は、図示していないが賦形面３を図において上側に向けた状態で保持する。
そしてチャック治具Ｃを、支持基板１の寸法Ｌ２よりも間隔を隔てて配置することで、両チャック治具Ｃ間に粗面化シート４をたるみなく展張させた状態とする（図３(ａ)）。
【００４４】
次いでこの状態でチャック治具Ｃを図において下方に移動させることで、当該チャック治具Ｃ間に展張させた粗面化シート４を図３(ａ)に白抜きの矢印で示すように支持基板１の表面２の方向に下降させて、図３(ｂ)に示すように表面２に隙間なく圧接させると、粗面化シート４を表面２上に固定できる。
また固定した粗面化シート４を表面２から取り外すには、当該粗面化シート４を一対のチャック治具Ｃごと、図３(ａ)の矢印とは逆に表面２から上方へ移動させればよい。
【００４５】
図１(ｂ)を参照して、次にこの例の製造方法では、上記いずれかの方法で支持基板１の表面２上に固定した粗面化シート４の賦形面３上に、表層樹脂層のもとになる液状の感光性樹脂組成物６を供給し、例えばブレード７を用いて図中に一点鎖線の矢印で示すように支持基板１の表面２の一端から他端へかけて所定の厚みとなるように塗り拡げることで、当該感光性樹脂組成物６からなり表層樹脂層のもとになる第一前駆層８を形成する。
【００４６】
次いで図１(ｃ)を参照して、上記第一前駆層８上に、本体樹脂層のもとになる液状の感光性樹脂組成物９を供給し、例えばブレード１０を用いて図中に一点鎖線の矢印で示すように支持基板１の表面２の一端から他端へかけて所定の厚みとなるように塗り拡げることで、当該感光性樹脂組成物９からなり本体樹脂層のもとになる第二前駆層１１を形成しながら、ほぼ同時に、当該第二前駆層１１との間に空気が入らないように注意しながら、上記一点鎖線の矢印で示すように支持基板１の表面２の一端から他端へかけて順に補強シート１２を重ね合わせる。
【００４７】
なお感光性樹脂組成物６、９の塗布方法はブレード７、１０を用いた塗り拡げには限定されず、従来公知の種々の塗布方法がいずれも採用可能である。
次いで図１(ｄ)を参照して、補強シート１２上に対向基板１３の対向面１４を接触させる。
そして対向基板１３の対向面１４を表面２との間に一定の間隔を隔てて平行に維持しながら、当該対向基板１３を図１(ｄ)に黒矢印で示すように支持基板１の方向に押圧することで、第一前駆層８を粗面化シート４の賦形面３に圧着させるとともに、当該第一前駆層８、第二前駆層１１、および補強シート１２を互いに圧着させる。
【００４８】
そしてこの状態で両前駆層８、１１を、図１(ｄ)に実線の矢印で示すように支持基板１および粗面化シート４を通して活性光線によって露光して、当該両前駆層８、１１を形成する感光性樹脂組成物６、９を硬化反応させて表層樹脂層１５と本体樹脂層１６を形成するとともに両樹脂層１５、１６を一体化させて２層構造のフレキソ樹脂層１７を形成し、なおかつ当該フレキソ樹脂層１７の本体樹脂層１６側の面に補強シート１２を一体化させる（図１(ｄ)、図２(ａ)参照）。
【００４９】
この際、支持基板１の表面２と対向基板１３の対向面１４との間の間隔は、製造するフレキソ印刷版のフレキソ樹脂層１７の厚み、つまり本体樹脂層１６と表層樹脂層１５の合計の厚みに粗面化シート４の厚みと補強シート１２の厚みを加えた寸法を維持するようにする。
なお対向基板１３は、金属、ガラス、硬質樹脂等の任意の材料によって形成できる。
【００５０】
特に対向基板１３を支持基板１と同様の、活性光線に対する透過性を有する材料によって形成し、また補強シート１２も粗面化シート４と同様の、活性光線に対する透過性を有する材料によって形成して、当該対向基板１３の側からも第一および第二前駆層８、１１を形成する感光性樹脂組成物６、９を活性光線によって露光して硬化反応させるようにしてもよい。
【００５１】
次いで図２(ａ)(ｂ)を参照して、補強シート１２、本体樹脂層１６、表層樹脂層１５、および粗面化シート４の積層体１８を支持基板１と対向基板１３の間から取り出し、上下逆転させて補強シート１２を下にして作業台１９の上に載置する。
そして図２(ｂ)に一点鎖線の矢印で示すように粗面化シート４を、上記積層体１８の一端から他端へかけて順に引き剥がすと、表層樹脂層１５の図において上面側が、粗面化シート４の賦形面３の凹凸形状が転写されて粗面化された印刷面２０とされる。
【００５２】
次いで図２(ｃ)に示すように印刷面２０の、印刷パターンに対応する領域以外の領域を、例えば表層樹脂層１５ごとレーザヘッド２１から炭酸ガスレーザ２２等を走査しながら照射して熱的に除去したり、あるいは図示していないが機械的に除去したりすることにより、当該印刷面２０が所定の印刷パターンに対応させてパターン化されたフレキソ印刷版２３が製造される。
【００５３】
なお図１(ｂ)の工程で形成した第一前駆層８は、図１(ｃ)の工程でその上に第二前駆層１１を積層する前に、活性光線を短時間照射して半硬化の状態としておいてもよい。これにより第一前駆層８を硬化反応させて形成される表層樹脂層１５の厚みの均一性を向上できる。
しかも第一前駆層８は半硬化の状態であるため、その上に感光性樹脂組成物９を塗布して第二前駆層１１を形成したのち全体に活性光線を照射して両前駆層８、１１を硬化反応させて形成される表層樹脂層１５と本体樹脂層１６の積層体、すなわちフレキソ樹脂層１７の一体性を、第一前駆層８をあらかじめ半硬化させない場合と同等程度に向上でき、フレキソ印刷版２３の使用時に両樹脂層間で層間剥離が生じるのを確実に防止できる。
【００５４】
また本発明のフレキソ印刷版２３は、場合によっては印刷面２０をパターン化しない状態で完成形とすることもできる。またパターン化する場合は、表層樹脂層１５だけでなく本体樹脂層１６の厚み方向の一部まで除去してもよいし、逆に表層樹脂層１５の、印刷面２０を含む厚み方向の一部のみを除去するだけでもよい。
《液晶表示素子の製造方法》
本発明は、上記本発明のフレキソ印刷版を用いて、フレキソ印刷により液晶パネル用基板の液晶配向膜を形成する工程を含む液晶表示素子の製造方法である。
【００５５】
本発明によれば、フレキソ印刷版の印刷面を液晶パネル用基板の表面の凹凸の微細化に対応して当該凹凸に良好に追従させることができるため厚みが均一でピンホールのない液晶配向膜を備えた液晶表示素子を製造できる。
本発明の製造方法のその他の工程は、従来同様に実施できる。
すなわちガラス基板等の透明基板の表面に、所定のマトリクスパターン等に対応した透明電極層を形成した上に、本発明のフレキソ印刷版を用いたフレキソ印刷によって液晶配向膜を形成し、さらに液晶配向膜の表面を必要に応じてラビング等によって配向処理して液晶パネル用基板を作製する。
【００５６】
次いでこの液晶パネル用基板を２枚用意し、それぞれの透明電極層を位置合わせした状態で、２枚の液晶パネル用基板の間に液晶材料を挟みこんで互いに固定して積層体を形成するとともに、さらに必要に応じてこの積層体の両外側に偏光板を配設して液晶表示素子が製造される。
【実施例】
【００５７】
〈実施例１〉
（感光性樹脂組成物）
表層樹脂層１５用の感光性樹脂組成物６としては、硬化後のショアＡ硬さが２０度となる紫外線硬化型の液状の感光性樹脂組成物を用意した。
また本体樹脂層１６用の感光性樹脂組成物９としては、硬化後のショアＡ硬さが４１度となる紫外線硬化型の液状の感光性樹脂組成物〔住友ゴム工業(株)製のＮＫ樹脂〕を用意した。
【００５８】
（補強シート１２）
補強シート１２としてはＰＥＴシート〔住友ゴム工業(株)製のＢＦ／ＣＦ〕を用意した。
（粗面化シート４）
粗面化シート４としては、片面に厚み１００μｍのＰＥＴシートを補強シートとして貼り合わせたＴＰＵのシート〔大倉工業(株)製のシルクロン（登録商標）ＳＮＥＳＳ８０−１５０μｍ〕の露出したＴＰＵの表面を粗面化した賦形面３としたものを用意した。
【００５９】
（フレキソ印刷版２３の製造）
図１(ａ)〜(ｄ)を参照して、支持基板１としての紫外線透過性を有する平滑透明ガラス板と、対向基板１３とを備えたフレキソ印刷版の製造装置の上記支持基板１の表面２に、先の粗面化シート４を賦形面３を上、反対面５を下にして当該反対面５が表面２に接するようにスプレー粘着剤の層を介して着脱自在に固定した。
【００６０】
次いで賦形面３上に、表層樹脂層１５用の感光性樹脂組成物６を供給し、ブレード７を用いて塗り拡げて第一前駆層８を形成した。感光性樹脂組成物６の塗布厚みは、次工程以下を経て形成される表層樹脂層１５の厚みが０．１０ｍｍとなるように設定した。
次にこの第一前駆層８上に、本体樹脂層１６用の感光性樹脂組成物９を供給し、ブレード１０を用いて塗り拡げて第二前駆層１１を形成しながら、その上に先の補強シート１２を積層した。感光性樹脂組成物９の塗布厚みは、次工程以下を経て形成される本体樹脂層１６の厚みが２．２６ｍｍとなるように設定した。
【００６１】
次いで積層した補強シート１２上に、対向基板１３の対向面１４を接触させた。
そしてこの対向面１４を支持基板１の表面２との間に一定の間隔を隔てて平行に維持しながら、図１(ｄ)に黒矢印で示すように対向基板１３を支持基板１の方向に押圧することで、第一前駆層８を粗面化シート４の賦形面３に圧着させるとともに、当該第一前駆層８、第二前駆層１１、および補強シート１２を互いに圧着させた。
【００６２】
そしてこの状態で、両前駆層８、１１を、図１(ｄ)に実線の矢印で示すように支持基板１および粗面化シート４を通して活性光線によって露光して、当該両前駆層８、１１を形成する感光性樹脂組成物６、９を硬化反応させて表層樹脂層１５と本体樹脂層１６を形成するとともに両樹脂層１５、１６を一体化させて２層構造のフレキソ樹脂層１７を形成し、なおかつ当該フレキソ樹脂層１７の本体樹脂層１６側の面に補強シート１２を一体化させた（図１(ｄ)、図２(ａ)参照）。光源としてはフィリップス社製のＵＶ光源を用いた。
【００６３】
この際、支持基板１の表面２と対向基板１３の対向面１４との間の間隔は、製造するフレキソ印刷版２３のフレキソ樹脂層１７の厚み、つまり本体樹脂層１６と表層樹脂層１５の合計の厚みに粗面化シート４の厚みと補強シート１２の厚みを加えた寸法を維持するようにした。
次に図２(ａ)(ｂ)を参照して、補強シート１２、本体樹脂層１６、表層樹脂層１５、および粗面化シート４の積層体１８を支持基板１と対向基板１３の間から取り出し、上下逆転させて補強シート１２を下にして作業台１９の上に載置した。
【００６４】
そして図２(ｂ)に一点鎖線の矢印で示すように粗面化シート４を、上記積層体１８の一端から他端へかけて順に引き剥がして、表層樹脂層１５の図において上面側が、粗面化シート４の賦形面３の凹凸形状が転写されて粗面化された印刷面２０とされたフレキソ印刷版２３を製造した。
次いで、図２(ｃ)に示すように印刷面２０の、印刷パターンに対応する領域以外の領域を表層樹脂層１５ごと、レーザヘッド２１から炭酸ガスレーザ２２を走査しながら照射して熱的に除去することにより、当該印刷面２０を所定の印刷パターンに対応させてパターン化した。
【００６５】
パターン化の条件は、炭酸ガスレーザの出力：４００Ｗ×２ビーム、ビーム径：２０μｍ、送りピッチ：６０μｍ、送り速度１４０ｃｍ／秒とした。
パターン化後は、融除飛沫樹脂による汚れを、太陽化学(株)製の商品名ＫＳ−ＨＧシンナを用いて洗浄したのち、十分に乾燥させた。
製造したフレキソ印刷版２３における表層樹脂層１５の厚みは０．１ｍｍ、本体樹脂層１６の厚みは２．２６ｍｍ、表層樹脂層１５と本体樹脂層１６のショアＡ硬さの差は２１度であった。
【００６６】
〈実施例２〉
表層樹脂層１５用の感光性樹脂組成物６として、硬化後のショアＡ硬さが２７度となる紫外線硬化型の液状の感光性樹脂組成物を用いるとともに、両樹脂層１５、１６用の感光性樹脂組成物６、９の塗布厚みなどを調整して表層樹脂層１５の厚みを０．１５ｍｍ、本体樹脂層１６の厚みを２．２１ｍｍとしたこと以外は実施例１と同様にしてフレキソ印刷版２３を製造し、印刷面２０をパターン化した。
【００６７】
製造したフレキソ印刷版２３における表層樹脂層１５と本体樹脂層１６のショアＡ硬さの差は１４度であった。
〈実施例３〉
表層樹脂層１５用の感光性樹脂組成物６として、硬化後のショアＡ硬さが３２度となる紫外線硬化型の液状の感光性樹脂組成物を用いるとともに、両樹脂層１５、１６用の感光性樹脂組成物６、９の塗布厚みなどを調整して表層樹脂層１５の厚みを０．２５ｍｍ、本体樹脂層１６の厚みを２．１１ｍｍとしたこと以外は実施例１と同様にしてフレキソ印刷版２３を製造し、印刷面２０をパターン化した。
【００６８】
製造したフレキソ印刷版２３における表層樹脂層１５と本体樹脂層１６のショアＡ硬さの差は９度であった。
〈実施例４〉
表層樹脂層１５用の感光性樹脂組成物６として、硬化後のショアＡ硬さが３４度となる紫外線硬化型の液状の感光性樹脂組成物を用いるとともに、両樹脂層１５、１６用の感光性樹脂組成物６、９の塗布厚みなどを調整して表層樹脂層１５の厚みを０．４５ｍｍ、本体樹脂層１６の厚みを１．９１ｍｍとしたこと以外は実施例１と同様にしてフレキソ印刷版２３を製造し、印刷面２０をパターン化した。
【００６９】
製造したフレキソ印刷版２３における表層樹脂層１５と本体樹脂層１６のショアＡ硬さの差は７度であった。
〈実施例５〉
表層樹脂層１５用の感光性樹脂組成物６として、硬化後のショアＡ硬さが３６度となる紫外線硬化型の液状の感光性樹脂組成物を用いるとともに、両樹脂層１５、１６用の感光性樹脂組成物６、９の塗布厚みなどを調整して表層樹脂層１５の厚みを０．３５ｍｍ、本体樹脂層１６の厚みを２．０１ｍｍとしたこと以外は実施例１と同様にしてフレキソ印刷版２３を製造し、印刷面２０をパターン化した。
【００７０】
製造したフレキソ印刷版２３における表層樹脂層１５と本体樹脂層１６のショアＡ硬さの差は５度であった。
〈実施例６〉
表層樹脂層１５用の感光性樹脂組成物６として、硬化後のショアＡ硬さが３８度となる紫外線硬化型の液状の感光性樹脂組成物を用いるとともに、両樹脂層１５、１６用の感光性樹脂組成物６、９の塗布厚みなどを調整して表層樹脂層１５の厚みを０．４５ｍｍ、本体樹脂層１６の厚みを１．９１ｍｍとしたこと以外は実施例１と同様にしてフレキソ印刷版２３を製造し、印刷面２０をパターン化した。
【００７１】
製造したフレキソ印刷版２３における表層樹脂層１５と本体樹脂層１６のショアＡ硬さの差は３度であった。
〈実施例７〉
表層樹脂層１５用の感光性樹脂組成物６として、硬化後のショアＡ硬さが３８度となる紫外線硬化型の液状の感光性樹脂組成物を用いるとともに、両樹脂層１５、１６用の感光性樹脂組成物６、９の塗布厚みなどを調整して表層樹脂層１５の厚みを０．８０ｍｍ、本体樹脂層１６の厚みを１．５６ｍｍとしたこと以外は実施例１と同様にしてフレキソ印刷版２３を製造し、印刷面２０をパターン化した。
【００７２】
製造したフレキソ印刷版２３における表層樹脂層１５と本体樹脂層１６のショアＡ硬さの差は３度であった。
〈実施例８〉
表層樹脂層１５用の感光性樹脂組成物６として、硬化後のショアＡ硬さが３６度となる紫外線硬化型の液状の感光性樹脂組成物を用い、かつ本体樹脂層１６用の感光性樹脂組成物９として、硬化後のショアＡ硬さが４８度となる紫外線硬化型の液状の感光性樹脂組成物を用いるとともに、両樹脂層１５、１６用の感光性樹脂組成物６、９の塗布厚みなどを調整して表層樹脂層１５の厚みを０．５５ｍｍ、本体樹脂層１６の厚みを１．８１ｍｍとしたこと以外は実施例１と同様にしてフレキソ印刷版２３を製造し、印刷面２０をパターン化した。
【００７３】
製造したフレキソ印刷版２３における表層樹脂層１５と本体樹脂層１６のショアＡ硬さの差は１２度であった。
〈実施例９〉
表層樹脂層１５用の感光性樹脂組成物６として、硬化後のショアＡ硬さが３９度となる紫外線硬化型の液状の感光性樹脂組成物を用いるとともに、両樹脂層１５、１６用の感光性樹脂組成物６、９の塗布厚みなどを調整して表層樹脂層１５の厚みを０．８０ｍｍ、本体樹脂層１６の厚みを１．５６ｍｍとしたこと以外は実施例１と同様にしてフレキソ印刷版２３を製造し、印刷面２０をパターン化した。
【００７４】
製造したフレキソ印刷版２３における表層樹脂層１５と本体樹脂層１６のショアＡ硬さの差は１度であった。
〈実施例１０〉
表層樹脂層１５用の感光性樹脂組成物６として、硬化後のショアＡ硬さが１８度となる紫外線硬化型の液状の感光性樹脂組成物を用いるとともに、両樹脂層１５、１６用の感光性樹脂組成物６、９の塗布厚みなどを調整して表層樹脂層１５の厚みを０．１５ｍｍ、本体樹脂層１６の厚みを２．２１ｍｍとしたこと以外は実施例１と同様にしてフレキソ印刷版２３を製造し、印刷面２０をパターン化した。
【００７５】
製造したフレキソ印刷版２３における表層樹脂層１５と本体樹脂層１６のショアＡ硬さの差は２３度であった。
〈実施例１１〉
表層樹脂層１５用の感光性樹脂組成物６として、硬化後のショアＡ硬さが２０度となる紫外線硬化型の液状の感光性樹脂組成物を用いるとともに、両樹脂層１５、１６用の感光性樹脂組成物６、９の塗布厚みなどを調整して表層樹脂層１５の厚みを０．０５ｍｍ、本体樹脂層１６の厚みを２．３１ｍｍとしたこと以外は実施例１と同様にしてフレキソ印刷版２３を製造し、印刷面２０をパターン化した。
【００７６】
製造したフレキソ印刷版２３における表層樹脂層１５と本体樹脂層１６のショアＡ硬さの差は２１度であった。
〈実施例１２〉
表層樹脂層１５用の感光性樹脂組成物６として、硬化後のショアＡ硬さが３４度となる紫外線硬化型の液状の感光性樹脂組成物を用いるとともに、両樹脂層１５、１６用の感光性樹脂組成物６、９の塗布厚みなどを調整して表層樹脂層１５の厚みを１．００ｍｍ、本体樹脂層１６の厚みを１．３６ｍｍとしたこと以外は実施例１と同様にしてフレキソ印刷版２３を製造し、印刷面２０をパターン化した。
【００７７】
製造したフレキソ印刷版２３における表層樹脂層１５と本体樹脂層１６のショアＡ硬さの差は７度であった。
〈比較例１〉
硬化後のショアＡ硬さが４１度となる液状の感光性樹脂組成物を用いて、単層で厚みが２．３６ｍｍであるフレキソ樹脂層を形成したこと以外は実施例１と同様にしてフレキソ印刷版を製造し、印刷面をパターン化した。
【００７８】
〈比較例２〉
硬化後のショアＡ硬さが２０度となる液状の感光性樹脂組成物を用いて、単層で厚みが２．３６ｍｍであるフレキソ樹脂層を形成したこと以外は実施例１と同様にしてフレキソ印刷版を製造し、印刷面をパターン化した。
〈実機試験〉
（フレキソ印刷）
液晶配向膜印刷用のフレキソ印刷機〔ナカンテクノ(株)製のＡ４５〕に実施例、比較例で製造したフレキソ印刷版と、アニロックスロール＃２２０〔セル容積６．５ｃｃ／ｍ２〕とを組み込んだ。
【００７９】
そして液晶配向膜用のインキ〔ＪＳＲ(株)製のオプトマー（登録商標）ＡＬ１７９０１〕を、上記フレキソ印刷機を用いて液晶パネル用の模擬基板の表面に印刷したのち１２０℃で３０分間予備乾燥させて液晶配向膜を形成した。液晶配向膜の予備乾燥後の設定厚みは９００Åとした。
上記模擬基板としては、５インチ角のエリアに画素数４２０ｐｐｉの密度でドットを構築したものを用いた。凹凸のピッチは３〜１５μｍ、高さは０．３〜１μｍであった。
【００８０】
（厚みの均一性評価）
予備乾燥後の液晶配向膜の厚みを測定して、下記の基準で厚みの均一性を評価した。
○○○：厚みの範囲は９００±３６Å以内であった。秀。
○○：厚みの範囲は９００±６５Å以内であった。優。
○：厚みの範囲は９００±９０Å以内であった。良。
【００８１】
△：厚みの範囲は９００±１３５Å以内であった。可。
×：厚みの範囲は９００±１３５Åを超えていた。不可。
（印刷精度の評価）
上記フレキソ印刷を２０００枚連続して実施し、印刷１枚目と２０００枚目の印刷開始位置のずれ量を測定して、下記の基準で印刷精度の良否を評価した。
【００８２】
○○○：ずれ量は±２００μｍ以内であった。秀。
○○：ずれ量は±４００μｍ以内であった。優。
○：ずれ量は±６００μｍ以内であった。良。
△：ずれ量は±８００μｍ以内であった。可。
×：ずれ量は±８００μｍを超えていた。不可。
【００８３】
（耐久性評価）
印刷した液晶配向膜の厚みを継続して測定しながら、上記フレキソ印刷を連続して実施した。そしてフレキソ樹脂層のへたりによる印圧の低下に伴う液晶配向膜の厚みの低下量と、印刷枚数との関係を求めて、下記の基準でフレキソ印刷版の耐久性の良否を評価した。
【００８４】
○○○：２万枚以上印刷しても液晶配向膜の厚みの低下量は６５Å以内であった。秀。
○○：１．５万枚以上、２万枚未満の印刷では液晶配向膜の厚みの低下量は６５Å以内であった。優。
○：１．５万枚の印刷で液晶配向膜の厚みの低下量は９０Å以内であった。良。
△：０．５万枚未満の印刷では液晶配向膜の厚みの低下量は９０Å以内であった。可。
【００８５】
×：０．５万枚未満の印刷で液晶配向膜の厚みの低下量が９０Åを超えていた。不可。
以上の結果を表１、表２に示す。
【００８６】
【表１】
2015217595.tif 000003
【００８７】
【表２】
2015217595.tif 000004
【００８８】
表２の比較例１の結果より、単層の通常の硬さのフレキソ樹脂層では凹凸に対する印刷面の追従性が不十分で、液晶パネル用基板の表面に厚みが均一でピンホールのない液晶配向膜を形成できないことが判った。
また比較例２の結果より、上記印刷面の追従性を高めるために単層のフレキソ樹脂層の全体を柔らかくすると、当該フレキソ樹脂層が印刷時にせん断方向に大きく変形してフレキソ印刷版の印刷精度が低下したり、印刷を繰り返した際にフレキソ樹脂層が短期間でへたりを生じてフレキソ印刷版の耐久性が低下したりすることが判った。
【００８９】
これに対し表１、表２の実施例１〜１２の結果より、フレキソ樹脂層１７を表層樹脂層１５と本体樹脂層１６の２層構造とし、なおかつ表層樹脂層１５を本体樹脂層１６よりも軟らかくすることにより、フレキソ樹脂層１７の全体のせん断方向への変形を抑制して高い印刷精度を維持するとともに、へたりを生じにくくして高い耐久性を維持しながら、凹凸に対する印刷面２０の追従性を向上して、液晶パネル用基板の表面に厚みが均一でピンホールのない液晶配向膜を形成できることが判った。
【００９０】
また実施例１〜１２の結果より、かかる効果をより一層向上することを考慮すると、表層樹脂層１５を、本体樹脂層１６よりもショアＡ硬さの差で表して３度以上、特に５度以上の範囲で軟らかくするのが好ましく、２１度以下、特に１２度以下の範囲で軟らかくするのが好ましいことが判った。
また上記の効果をより一層向上することを考慮すると、表層樹脂層１５の厚みを０．１ｍｍ以上、特に０．２ｍｍ以上とするのが好ましく、０．８ｍｍ以下、特に０．６ｍｍ以下とするのが好ましいことが判った。
【００９１】
さらに実施例１〜７と実施例８の結果より、本体樹脂層１６のショアＡ硬さが違う系でも、層樹脂層１５を本体樹脂層１６より軟らかくすれば同様の効果が得られることが判った。
【符号の説明】
【００９２】
１     支持基板
２     表面
３     賦形面
４     粗面化シート
５     反対面
６     感光性樹脂組成物
７     ブレード
８     第一前駆層
９     感光性樹脂組成物
１０   ブレード
１１   第二前駆層
１２   補強シート
１３   対向基板
１４   対向面
１５   表層樹脂層
１６   本体樹脂層
１７   フレキソ樹脂層
１８   積層体
１９   作業台
２０   印刷面
２１   レーザヘッド
２２   炭酸ガスレーザ
２３   フレキソ印刷版
Ｃ     チャック治具
Ｌ１   長さ
Ｌ２   寸法
【図１】
2015217595.tif 000005
【図２】
2015217595.tif 000006
【図３】
2015217595.tif 000007